(57)【要約】【課題】  皮膚のかぶれ易い環境において、皮膚の炎症を抑制し、また臭いの発生も抑制することができるする炎症／臭い抑制部材を提供すること。【解決手段】  アルミニウム又はその合金から形成された母材本体の表面の少なくとも一部に陽極酸化被膜を設け、この陽極酸化被膜の少なくとも一部に銀、銅、金及び白金のいずれか一種又は二種以上の金属を析出させた炎症／臭い抑制部材。この炎症／臭い抑制部材は、義手、義足の装着ソケットの内面に装着して腕、脚の切断端部のかぶれ、むれの発生を抑え、また装着ソケット内の臭いの発生を抑えることができ、更には義手、義足の装着者で感じられる幻肢痛の発生も少なくすることができる。【選択図】  図３
2005137801.tif 000002
【特許請求の範囲】
【請求項１】
アルミニウム又はその合金から形成された母材本体の表面の少なくとも一部に陽極酸化被膜を設け、この陽極酸化被膜の少なくとも一部に銀、銅、金及び白金のいずれか一種又は二種以上の金属を析出させたことを特徴とする炎症／臭い抑制部材。
【請求項２】
母材本体の少なくとも一部に銀、銅、金及び白金のいずれか一種又は二種以上の金属メッキ層を設けたことを特徴とする炎症／臭い抑制部材。
【請求項３】
請求項１又は２に記載の炎症／臭い抑制部材と、人体の一部に装着するための装着ソケットとを備え、前記炎症／臭い抑制部材を前記装着ソケットの内面に装着して皮膚表面に密着保持し、前記炎症／臭い抑制部材の析出金属又は金属メッキ層の抗菌作用により皮膚表面の炎症発生を抑制するとともに、前記装着ソケット内の臭いの発生を抑制することを特徴とする義体。
【請求項４】
請求項１又は２に記載の炎症／臭い抑制部材と、靴本体とを備え、前記炎症／臭い抑制部材を前記靴本体内に配設し、前記炎症／臭い抑制部材の前記析出金属又は前記金属メッキ層の抗菌作用により、前記靴本体内の臭いの発生を抑制することを特徴とする靴。
【請求項５】
アルミニウム又はその合金から形成された母材本体を、硫酸浴又はシュウ酸浴或いはこれらの混合浴中に硝酸銀、硫酸銀、硝酸銅及び硫酸銅のいずれか、或いは硝酸銀又は硫酸銀と硝酸銅又は硫酸銅との混合物を添加した電解液中にて、交直重畳電流、マイナス波を流すＰＲ電流、又はマイナス波を流すパルス若しくは交流電流のいずれかを加えて電解処理し、これによって、前記部材本体の表面に陽極酸化被膜を形成すると同時に、添加した硝酸銀、硫酸銀、硝酸銅又は硫酸銅の金属をこの陽極酸化被膜に析出させ、このように表面処理した母材本体を皮膚の炎症を抑制するための炎症抑制部材として、及び／又は臭いの発生を抑制する臭い抑制部材として用いることを特徴とする表面処理方法。
【請求項６】
アルミニウム又はその合金から形成された母材本体を、硫酸浴又はシュウ酸浴或いはこれらの混合浴中に浸漬してその表面に陽極酸化被膜を形成し、その後、硝酸銀、硫酸銀、硝酸銅及び硫酸銅のいずれか、或いは、硝酸銀又は硫酸銀と硝酸銅又は硫酸銅との混合物を添加した電解液中にて、交直重畳電流、マイナス波を流すＰＲ電流、マイナス波を流すパルス又は交流電流のいずれかを加えて電解処理し、これによって、添加した硝酸銀、硫酸銀、硝酸銅又は硫酸銅の金属を陽極酸化被膜に析出させ、このように表面処理した母材本体を皮膚の炎症を抑制するための炎症抑制部材として、及び／又は臭いの発生を抑制する臭い抑制部材として用いることを特徴とする表面処理方法。
【発明の詳細な説明】
【技術分野】
【０００１】
本発明は、皮膚の炎症及び／又は臭いの発生を抑制する炎症／臭い抑制部材（この明細書を通して、炎症及び／又は臭い抑制部材を「炎症／臭い抑制部材」として表現する）及びこれを製作するための表面処理方法、並びにこの炎症／臭い抑制部材を用いた義体及び靴に関する。
【背景技術】
【０００２】
例えば、交通事故などで脚及びその下の部分を切断した人は、膝より近位の脚に切断した脚の代用として義足を取り付け、この義足を利用して歩行している。このような義体の一例としての義足は、切断した脚の切断端に装着される装着ソケット（所謂、大腿ソケット）と、歩行するための足部とを備え、装着ソケットと脚部とが膝軸を介して連結され、歩行の際に装着ソケットに対して足部が屈曲、伸展するようになっている（例えば、特許文献１参照）。
【０００３】
【特許文献１】特開平１１−１９１０５号公報
【発明の開示】
【発明が解決しようとする課題】
【０００４】
このような義足の使用状態においては、脚の切断端部が装着ソケット内に挿入されてほぼ密閉した状態に保たれ、装着ソケット内の環境状態は非常に悪い状態になる。それ故に、汗、脂分などの分泌物によって蒸れやすく、また雑菌が繁殖し易い状態となる。従って、夏場などにおいては蒸れが原因となって皮膚がかぶれたり、またこれが原因となって痒みが生じたりすることがある。また、このように蒸れ易い環境では、繁殖した雑菌などによって悪臭が生じ易くなる。このようなことから、義足を装着した人は、皮膚の炎症による蒸れ、痒みなどに悩まされ、時には幻肢（手足の切断後も、手足が残っているように痛みや痒みを感じること）に悩むことがある。また、義足を取り外したときに、周囲に悪臭が漂うことがある。
【０００５】
このような問題を解消するためには、義足の装着ソケット内を清潔に保つことが一つの方法であるが、清潔に保つために一日の装着時間が長い義足を洗浄、消毒するのは非常に煩雑で、また洗浄、消毒に時間を要し、義足使用者にとって大きな負担になっている。
【０００６】
また、手（又は腕）を切断した人は、義体の他の例としての義手を使用しており、この義手も腕の切断端に装着される装着ソケットを備えており、使用状態においては、義手の装着ソケット内もほぼ密閉した状態に保たれ、装着ソケット内の環境状態が非常に悪いことから、義足による上述した問題と同様の問題がある。
【０００７】
本発明の目的は、皮膚のかぶれ易い環境において、皮膚の炎症を抑制し、また臭いの発生も抑制することができるする炎症／臭い抑制部材を提供することである。
また、本発明の他の目的は、皮膚の炎症によるかぶれ、痒みなどの発生を抑え、また臭いの発生も抑えることができる義体を提供することである。
【０００８】
また、本発明の他の目的は、靴本体内の臭いの発生を抑えることができる靴を提供することである。
また、本発明の更に他の目的は、炎症／臭い抑制部材を表面処理によって製作することができる表面処理方法を提供することである。
【課題を解決するための手段】
【０００９】
本発明の請求項１に記載の炎症／臭い抑制部材は、アルミニウム又はその合金から形成された母材本体の表面の少なくとも一部に陽極酸化被膜を設け、この陽極酸化被膜の少なくとも一部に銀、銅、金及び白金のいずれか一種又は二種以上の金属を析出させたことを特徴とする。
【００１０】
また、本発明の請求項２に記載の炎症／臭い抑制部材は、母材本体の表面の少なくとも一部に銀、銅、金及び白金のいずれか一種又は二種以上の金属メッキ層を設けたことを特徴とする。
【００１１】
また、本発明の請求項３に記載の義体は、請求項１又は２に記載の炎症／臭い抑制部材と、人体の一部に装着するための装着ソケットとを備え、前記炎症／臭い抑制部材を前記装着ソケットの内面に装着して皮膚表面に密着保持し、前記炎症／臭い抑制部材の析出金属又は金属メッキ層の抗菌作用により皮膚表面の炎症発生を抑制するとともに、前記装着ソケット内の臭いの発生を抑制することを特徴とする。
【００１２】
また、本発明の請求項４に記載の靴は、請求項１又は２に記載の炎症／臭い抑制部材と、靴本体とを備え、前記炎症／臭い抑制部材を前記靴本体内に配設し、前記炎症／臭い抑制部材の前記析出金属又は前記金属メッキ層の抗菌作用により、前記靴本体内の臭いの発生を抑制することを特徴とする。
【００１３】
また、本発明の請求項５に記載の表面処理方法は、アルミニウム又はその合金から形成された母材本体を、硫酸浴又はシュウ酸浴或いはこれらの混合浴中に硝酸銀、硫酸銀、硝酸銅及び硫酸銅のいずれか、或いは硝酸銀又は硫酸銀と硝酸銅又は硫酸銅との混合物を添加した電解液中にて、交直重畳電流、マイナス波を流すＰＲ電流、又はマイナス波を流すパルス若しくは交流電流のいずれかを加えて電解処理し、これによって、前記部材本体の表面に陽極酸化被膜を形成すると同時に、添加した硝酸銀、硫酸銀、硝酸銅又は硫酸銅の金属をこの陽極酸化被膜に析出させ、このように表面処理した母材本体を皮膚の炎症を抑制するための炎症抑制部材として、及び／又は臭いの発生を抑制する臭い抑制部材として用いることを特徴とする。
【００１４】
また、本発明の請求項６に記載の表面処理方法は、アルミニウム又はその合金から形成された母材本体を、硫酸浴又はシュウ酸浴或いはこれらの混合浴中に浸漬してその表面に陽極酸化被膜を形成し、その後、硝酸銀、硫酸銀、硝酸銅及び硫酸銅のいずれか、或いは、硝酸銀又は硫酸銀と硝酸銅又は硫酸銅との混合物を添加した電解液中にて、交直重畳電流、マイナス波を流すＰＲ電流、マイナス波を流すパルス又は交流電流のいずれかを加えて電解処理し、これによって、添加した硝酸銀、硫酸銀、硝酸銅又は硫酸銅の金属を陽極酸化被膜に析出させ、このように表面処理した母材本体を皮膚の炎症を抑制するための炎症抑制部材として、及び／又は臭いの発生を抑制する臭い抑制部材として用いることを特徴とする。
【発明の効果】
【００１５】
本発明の請求項１に記載の炎症／臭い抑制部材によれば、母材本体に陽極酸化皮膜が形成され、この陽極酸化被膜に銀、銅、金及び白金の一種又は二種以上の金属が析出されているので、この炎症／臭い抑制部材が湿度の高い環境中にあると、析出した金属がイオン化されて周囲に放出される。析出した金属は抗菌作用があり、この金属から放出された金属イオン（銀、銅、金、白金のイオン）は更に強い抗菌作用を発揮する。従って、このように金属イオンが放出されると、その強い抗菌作用によって、汗、脂分などの分泌物により蒸れやすくて雑菌が繁殖し易い皮膚表面においても、雑菌の繁殖が著しく抑えられて減少し、これによって、皮膚表面のかぶれ、痒みなどの発生を抑えることができる。また、雑菌が減少するので、その繁殖による臭もほとんど発生することがなく、臭いの発生も抑制することができる。この陽極酸化被膜の形成は母材本体の少なくとも一部又は全部でよく、また金属の析出も陽極酸化被膜の少なくとも一部又は全部でよい。尚、この炎症／臭い抑制部材使用は、皮膚表面のかぶれなどが発生し易い部分にこの炎症／臭い抑制部材を接触乃至密着保持すればよい。
【００１６】
また、本発明の請求項２に記載の炎症／臭い抑制部材によれば、母材本体に銀、銅、金及び白金の一種又は二種以上の金属メッキ層が形成されている。メッキ層の金属は抗菌作用があり、従って、汗、脂分などの分泌物により蒸れやすくて雑菌が繁殖し易い皮膚表面においても、雑菌の繁殖が抑えられ、これによって、皮膚表面のかぶれ、痒みなどの発生を抑えることができ、また雑菌による臭いの発生も抑えることができる。この場合においても、金属メッキ層の形成は母材本体の少なくとも一部又は全部でよい。
【００１７】
また、本発明の請求項３に記載の義体によれば、人体の一部に装着される装着ソケットの内面に炎症／臭い抑制部材が装着され、この炎症／臭い抑制部材が人体の一部の切断端部の皮膚表面に密着される。義体とは義手、義足などの人体の一部を代用させたものであり、脚を切断した人は、脚の切断端部に義足の装着ソケットを取り付けて使用し、また手（腕）を切断した人は、腕の切断端部に義手の装着ソケットを取り付けて使用するようになる。
【００１８】
例えば、義足の使用状態においては、脚の切断端部が装着ソケット内に挿入され、装着ソケット内はほぼ密封状態に保たれ、夏場などにおいては使用環境が非常に悪い状態にある。このような使用環境において、脚の切断端部からの汗、脂分などの分泌物が分泌されると、これら分泌物により雑菌が非常に繁殖し易い状態になり、このようなことが原因となって、脚の切断端部のかぶれ、痒みが生じていた。装着ソケット内面に、脚の切断端部と密着するように炎症／臭い抑制部材を装着すると、炎症／臭い抑制部材による抗菌作用によって雑菌の繁殖が抑えられて減少し、これによって、雑菌を原因とする脚の切断端部のかぶれ、痒みなどの発生が抑制されるとともに、装着ソケット内の臭いの発生も抑制される。従って、この炎症／臭い抑制部材を義手、義足などの義体に使用することによって、それらの使用状態の環境を改善し、義体の装着者に清潔で不快感のない使用環境を提供することができる。
【００１９】
義手、義足などの装着者は、また、幻肢に悩ませることがある。幻肢とは、手足の切断前の記憶が消去できずに頭の中で混乱している状態であり、手足が切断されて存在しないのに切断された手足が残っているように痛みや痒みを感じることであり、義手、義足の装着状態における不快感の現れの一つとも言われている。この炎症／臭い抑制部材を使用すること、脚（腕）の切断端部における雑菌への抗菌作用が発揮され、雑菌の繁殖が抑えられ、この切断端部の皮膚の状態を改善させることができる。従って、使用による不快感がほとんど取り除かれ、不快な幻肢痛、幻肢かゆみを大幅に軽減させることができる。
【００２０】
炎症／臭い抑制部材としては、陽極酸化皮膜に銀、銅、金、白金を析出させたもの、特に銀、銅を析出させたものは抗菌作用が非常に強く、装着者により良い使用環境を提供することができ、従って、かぶれや痒みの発生が非常に抑制され、また幻肢痛や幻肢痒みを大幅に軽減することができ、また臭いの発生も大幅に抑制することができる。
【００２１】
また、本発明の請求項４に記載の靴によれば、靴本体内に炎症／臭い抑制部材が配設されるので、靴本体内の臭いの発生を抑制することができる。靴を履いた状態においては、靴内はほぼ密封された状態に保たれ、夏場などにおいては環境状態が非常に悪く、蒸れによって臭いが生じたり、水虫の原因になっている。靴本体内にこの炎症／臭い抑制部材を配設すると、炎症／臭い抑制部材の抗菌作用によって雑菌の繁殖が抑えられて減少し、これによって、靴内の臭いの発生を抑えることができる。特に、特定金属（銀、銅、金及び白金のいずれか一種又は二種以上のもの）を析出させた炎症／臭い抑制部材は抗菌作用が非常に強く、より大きい臭い抑制効果を得ることができる。尚、この靴とは、ビジネスシューズ、運動シューズなどの短靴、ゴム長などの長靴、ブーツなどである。
【００２２】
また、本発明の請求項５に記載の表面処置方法によれば、電解液として硫酸浴又はシュウ酸浴或いはこれらの混合浴が用いられ、この電解浴中に硝酸銀、硫酸銀、硝酸銅及び硫酸銅のいずれか、或いは硝酸銀又は硫酸銀と硝酸銅又は硫酸銅との混合物が添加される。そして、電解液中に交直重畳電流、マイナス波を流すＰＲ電流、又はマイナス波を流すパルス若しくは交流電流のいずれかを加えて電解処理が行われるので、アルミニウム又はその合金から形成された母材本体の表面に陽極酸化被膜が形成されると同時に、その陽極酸化被膜に添加した硝酸銀、硫酸銀、硝酸銅又は硫酸銅の金属（銀、銅）が析出され、一度の電解処理でもって陽極酸化被膜の形成及び銀又は銅の析出を行うことができる。そして、このような表面処理を行うことによって、電解処理工程の簡略化及び短縮化を図ることができる。このように表面処理した母材本体は、湿度の高い環境中においては析出した金属（銀、銅）がイオン化されて周囲に放出され、強い抗菌作用を発揮し、それ故に、雑菌による皮膚の炎症を抑制する炎症抑制部材として、また雑菌による臭いの発生を抑制する臭い抑制部材として用いることができる。
【００２３】
また、本発明の請求項６に記載の表面処理方法によれば、硫酸浴又はシュウ酸浴或いはこれらの混合浴が用いられ、この電解浴中に部材本体を浸漬して電解処理するので、その表面に陽極酸化被膜が形成される。その後、第２回目の電解処理として、硫酸銀、硝酸銀、硝酸銅、硫酸銅のいずれか、或いは硝酸銀又は硫酸銀と硝酸銅又は硫酸銅との混合物を添加した電解液が用いられ、この電解浴中にて、交直重畳電流、マイナス波を流すＰＲ電流、マイナス波を流すパルス又は交流電流のいずれかを加えて電解処理するので、陽極酸化被膜に添加した硝酸銀、硫酸銀、硝酸銅又は硫酸銅の金属（銀、銅）が析出され、このように表面処理することによっても銀又は銅の析出を行うことができる。このように表面処理した母材本体も強い抗菌作用を発揮し、それ故に、雑菌による皮膚の炎症を抑制する炎症抑制部材として、また雑菌による臭いの発生を抑制する臭い抑制部材として用いることができる。
【発明を実施するための最良の形態】
【００２４】
以下、添付図面を参照して、本発明に従う炎症／臭い抑制部材及びその表面処理方法について説明する。
まず、図１を参照して、本発明に従う炎症／臭い抑制部材の表面処理方法について説明する。図１は、本発明に従う表面処理方法の一実施例を実施するための処理装置の一例を簡略的に示す簡略図である。
【００２５】
図１において、図示の処理装置は、直方体状の電解槽２を備え、この電解槽２内の両側部に電極４，６が配設されている。この形態では、電極４，６は、電解槽２の長手方向、図１において左右方向に間隔をおいて配設された４個のプレート状電極８，１０から構成され、これらプレート状電極８，１０がカーボンから形成されている。電極４，６は電気的に並列に配置され、一方の電極４の４個のプレート状電極８は電気的に直列に接続され、他方の電極６の４個のプレート状電極１０は電気的に直列に接続されている。
【００２６】
一対の電極４，６の間に表面処理すべき母材本体１２，１４、具体的には表面処理すべき部材１２，１４が配設される。一方の母材本体１２は電極４に対向してその内側に配設され、他方の母材１４は電極６に対向してその内側に配設される。かかる母材１２，１４は、アルミニウム又はアルミニウム合金から形成され、その形状は、例えば細長いワイヤ状、薄いプレート状、薄い箔状、繊維状などに形成される。この処理装置は、アルミニウム又はその合金から形成された母材本体１２，１４に後述する如くして表面処理を行う。
【００２７】
この電解槽２内には、表面処理するための電解液が充填され、処理すべき母材本体１２，１４はこの電解液中に浸漬される。電解液としては、硫酸浴又はシュウ酸浴或いはこれらの混合浴が用いられる。そして、このような電解浴に金属の硝酸塩として硝酸銀又は硝酸銅、又は金属の硫酸塩として硫酸銀又は硫酸銅、或いは硝酸銀又は硝酸銅と硫酸銀又は硫酸銅との混合物が添加される。硫酸浴を用いる場合、硫酸が例えば１５０〜３００ｇ／リットルの割合で溶解され、シュウ酸浴を用いる場合、シュウ酸が例えば２０〜４０ｇ／リットルの割合で溶解される。
【００２８】
また、このような電解浴に添加される硝酸銀又は硫酸銀は、例えば２〜１２ｇ／リットルの割合で加えられる。硝酸銀又は硫酸銀が２ｇ／リットルより少なくなると、表面処理を行ったときの銀の析出量が少なくなり、また硝酸銀又は硫酸銀が１２ｇ／リットルを超えると、表面処理を行ったときに陽極酸化被膜にピット（孔食）が発生して被膜欠陥が発生し易くなる。
【００２９】
また、硝酸銀や硫酸銀に代えて、硝酸銅や硫酸銅を添加するようにしてもよく、この場合にも、添加される硝酸銅又は硫酸銅は、例えば２〜１２ｇ／リットルの割合で加えられる。硝酸銅又は硫酸銅が２ｇ／リットルより少なくなると、表面処理を行ったときの銅の析出量が少なくなり、また硝酸銅又は硫酸銅が１２ｇ／リットルを超えると、表面処理を行ったときに陽極酸化被膜にピット（孔食）が発生して被膜欠陥が発生し易くなる。
【００３０】
母材本体１２，１４に表面処理を施す際、母材本体１２，１４に交直重畳の電流、即ち交流電流と直流電流のプラス側電流とを重畳させた電流が加えられ、このような電流を加えて母材本体１２，１４に電解処理を施す。この形態では、直流電源１６のプラス側がリアクタ１８に電気的に接続され、またこの直流電源１６のマイナス側が電極４，６（プレート状電極８，１０）に電気的に接続される。更に、交流電源２０がリアクタ１８に電気的に接続され、リアクタ１８は直流電源１６のプラス側の電流を交流電源２０からの交流電流に重畳し、重畳した重畳電流を処理すべき母材本体１２，１４に送給する。
【００３１】
表面処理時には、電流密度が例えば１〜１０Ａ／ｄｍ２の範囲になるように選定され、この電流密度が所定設定時間継続して通電される。電流密度が１０Ａ／ｄｍ２を超えると、表面処理によって形成される陽極酸化被膜にヤケ等の変色が発生し易く、また母材本体１２，１４とこれを保持する治具との接触部に放電による損傷が発生し易くなる。一方、電流密度が１Ａ／ｄｍ２より小さくなると、電解液中を流れる電流が小さく、表面処理の処理効率が悪くなる。
【００３２】
この表面処理時、電解浴の温度は例えば−１０〜２５℃の範囲になるように選定される。電解浴の温度が２５℃を超えると、母材本体１２，１４の表面に生成される陽極酸化被膜が軟質化し、場合によっては平坦な被膜が得られなくなる。一方、電解浴の温度が−１０℃より低くなると、表面処理の処理効率が悪くなり、表面処理コストが増大する。
【００３３】
上述した処理装置でもって母材本体１２，１４に表面処理を施すと、母材本体１２，１４の表面は図２に示す通りに形成される。母材本体１２，１４の一部を拡大して示す図２を参照して、上述した表面処理を行うと、アルミニウム又はその合金から形成された母材本体１２，１４の表面に陽極酸化被膜２２（所謂、アルマイト被膜）が形成される。この陽極酸化被膜２２は、母材本体１２，１４の表面に形成されるバリヤ層２４と、このバリヤ層２４の表面に形成される多孔質層２６とから構成され、バリヤ層２４の厚さは約０．０１〜０．１μｍ程度に、また多孔質層２６の厚さは約１０〜２００μｍ程度に形成される。
【００３４】
上述した表面処理方法で処理すると、多孔質層２６に多数存在する孔２８内に硝酸銀（又は硫酸銀）の銀３０、或いは硝酸銅（又は硫酸銅）の銅が析出する。このように銀３０（又は銅）が析出するので、母材本体１２，１４に抗菌性が付与され、この母材本体１２，１４を使用することによって、雑菌の繁殖を抑え、清潔な状態に保つことができる。特に、上述した処理方法によって析出した銀３０（又は銅）は、水分の多い環境では（例えば、水に浸けたり、多湿の環境下に置くと）、銀（又は銅）がイオン化して周囲に放出され、イオン化した銀（又は銅）が強い抗菌作用を発揮する。
【００３５】
上述した実施形態では、表面処理する際に交直重畳の電流を加えて電解処理しているが、交直重畳電流に代えて、マイナス波を流すＰＲ電流、マイナス波を流すパルス又は交流電流を加えるようにしても、上述したと同様に、１回の電解処理でもって所定の表面処理を行うことができ、母材本体１２，１４の表面に上記陽極酸化被膜２２を形成するとともに、形成した陽極酸化被膜２２に銀３０（又は銅）を析出させることができる。
【００３６】
また、上述した実施形態では、一回の電解処理でもって母材本体１２．１４の表面に陽極酸化被膜２２を形成すると同時に、この陽極酸化被膜２２に銀３０又は銅を析出させているが、陽極酸化被膜２２の形成と、銀３０又は銅の析出とを別の工程で行うようにしてもよい。この場合、母材本体１２，１４を硫酸浴又はシュウ酸浴或いはこれらの混合浴に浸漬して陽極酸化処理を施し、その後、硝酸銀又は硫酸銀（或いは、硝酸銅又は硫酸銅）を添加した電解液でもって電解処理すればよく、このようにしても同様に、陽極酸化被膜の形成と、この陽極酸化被膜への銀又は銅の析出を行うことができる。尚、この場合には、電解処理の電流としては種々の電流、例えば商業用電源である交流、交直重畳電流、マイナス波を流すＰＲ電流又はマイナス波を流すパルス電流等の電流を加えることによって所定の電解処理を行うことができる。
【００３７】
また、上述した実施形態では、１回（又は２回）の電解処理によって陽極酸化被膜の表面に銀（又は銅）を析出しているが、抗菌効果を発揮する金又は白金を析出するようにしてもよい。
【００３８】
また、銀、銅、金及び白金の一種又は二種以上を析出することに代えて、これらの金属（銀、銅、金及び白金の一種又は二種以上のもの）のメッキ層を設けるようにしてもよい。この場合、母材本体は、例えばステンレス鋼、銅、鉄などの金属材料であり、それ自体公知の処理方法により上記金属メッキ層を形成することができる。このように金属メッキ層を設けた場合においても、母材本体の表面の金属メッキ層が抗菌性を有するので、雑菌の繁殖を抑えることができる。
【００３９】
上述した表面処理を施した母材本体１２（１４）は、皮膚の炎症を抑制するための炎症抑制部材として、及び／又は臭いの発生を抑制する臭い抑制部材として用いることができる。この炎症／臭い抑制部材は、特に、義体としての義手、義足の装着ソケットを装着する切断端部の炎症抑制に、また装着ソケット内の悪臭抑制に好都合に用いることができる。
【００４０】
義足に適用した例を示す図３において、図示の義足５２は、切断した脚の切断端部に装着される装着ソケット５４（所謂、大腿ソケット）と、歩行のための足部５６とを備え、装着ソケット５４の下端部と足部５６の上端部とが膝軸５８を介して連結され、装着ソケット５４に対して足部５６が屈曲、進展できるように構成されている。装着ソケット５４の上端部には装着凹部６０が設けられ、この装着凹部６０の上面が開放されている。この装着ソケット５４の装着凹部６０に切断した脚の大腿切断端部６２が挿入するように装着される。
【００４１】
このような義足５２では、炎症／臭い抑制部材６４は、装着ソケット５４の内面に装着される。この形態では、炎症／臭い抑制部材６４は細長いワイヤ状に形成され、装着ソケット５４の装着凹部６０の内周面に螺旋状に巻いて装着され、装着ソケット５４に脚の切断端部６２を装着ソケット５４の装着凹部６０に装着すると、螺旋状に設けられた炎症／臭い抑制部材６４が脚の切断端部６２の外周面に密着保持される。尚、図示のように装着した場合、炎症／臭い抑制部材６４が装着凹部６０の内周面から内側に突出した状態となり、装着した切断端部６２に強く密着するおそれがあるが、切断端部６２との密着状態を弱くするために、装着凹部６０の内周面に収容凹部を設け、この収容凹部に炎症／臭い抑制部材６４の大部分を収容するようにすることもできる。
【００４２】
炎症／臭い抑制部材６４を上述したように装着した義足５２では、次の通りの特徴を有する。脚の切断端部６２に装着ソケット５４を装着した状態では、図３から理解されるように、装着ソケット５４内はほぼ密封状態に保たれ、使用環境が非常に悪い状態にある。このような使用環境において、脚の切断端部６２からの汗、脂分などの分泌物が分泌されると、これら分泌物により雑菌が非常に繁殖し易く、この雑菌の繁殖などが原因となって、脚の切断端部６２のかぶれ、痒みが生じるとともに、装着ソケット５４の装着凹部６０内に不快な臭いが生じるとい問題がある。このような問題に対して、炎症／臭い抑制部材６４を装着した義足５２を用いると、炎症／臭い抑制部材６４による抗菌作用、特に析出した銀３０から放出される銀イオンによる強い抗菌作用によって雑菌の繁殖が抑えられて減少し、これによって、雑菌を原因とする脚の切断端部６２のかぶれ、痒みなどの発生が抑制されるとともに、装着ソケット５４の装着凹部６０内の臭いの発生も抑制され、義足５２を清潔に不快感のない状態に保つことができる。また、義足５２の装着者は幻肢に悩ませることがあるが、脚の切断端部６２における雑菌への抗菌作用が発揮されて雑菌の繁殖が抑えられる故に、この切断端部６２の皮膚の状態を改善することができ、これによって、使用による不快感がほとんど取り除かれ、不快な幻肢痛、幻肢かゆみをも大幅に軽減することができる。
【００４３】
図３においては、炎症／臭い抑制部材６４を義体としての義足５２に装着した例について説明したが、義足５２に限定されず、義体としての義手などにも同様に適用することができる。
【００４４】
また、義手、義足等の義体に限定されず、靴の臭い抑制にも適用することができる。この場合、靴本体内に炎症／臭い抑制部材を配設すればよく、このようにすることによって、炎症／臭い抑制部材の抗菌作用により、靴本体内の臭い発生を抑制することができる。尚、靴本体内に配設する場合、炎症／臭い抑制部材を薄いプレート状、箔状に形成するのが望ましい。
【００４５】
〔実施例及び比較例〕
実施例１
炎症／臭い抑制部材の効果を確認するために、アルミニウム製のワイヤ状の母材本体に次の通りの条件にて表面処理を行った。
【００４６】
実施例１として図１に示す処理装置を用い、硫酸２００ｇ／リットルの硫酸浴に硫酸銀５ｇ／リットルを添加した電解液を用いて電解処理を行った。母材本体としてアルミニウム（材質：Ａ１１００）製のワイヤ（太さφ１．６ｍｍ、長さ３００ｍｍ）を用い、このアルミニウム製のワイヤを陽極（プラス）側とし、カーボン電極を陰極（マイナス）側とした。電解処理中の電解液の温度は１５℃であり、電解処理中、交流と直流の電流比を１：１とした交直重畳の電流を加えた。この電解電流の電流密度は２．０Ａ／ｄｍ２ であった。上記の条件で電解処理を１５分行い、アルミニウム製のワイヤの表面に陽極酸化被膜を形成するとともに、この陽極酸化被膜に銀を析出させた。
【００４７】
実施例２
実施例２として実施例１と同様の処理装置を用い、また母材本体として実施例１と同様のアルミニウム製のワイヤを用い、硫酸２００ｇ／リットルの硫酸浴に硫酸銅５ｇ／リットルを添加した電解液を用いて電解処理を行った。電解処理の条件は実施例１と同様であり、この電解処理を施してアルミニウム製のワイヤの表面に陽極酸化被膜を形成するとともに、この陽極酸化被膜に銅を析出させた。
【００４８】
実施例３
実施例３として実施例１と同様の処理装置を用い、また母材本体として実施例１と同様のアルミニウム製のワイヤを用い、硫酸１００ｇ／リットルの硫酸浴に硝酸銀１０ｇ／リットルを添加した電解液を用いて電解処理を行った。電解処理の条件は実施例１と同様であり、この電解処理を施してアルミニウム製のワイヤの表面に陽極酸化被膜を形成するとともに、この陽極酸化被膜に銀を析出させた。
【００４９】
実施例４
実施例４として実施例１と同様の処理装置を用い、また母材本体として実施例１と同様のアルミニウム製のワイヤを用い、硫酸１００ｇ／リットルの硫酸浴に硝酸銅１０ｇ／リットルを添加した電解液を用いて電解処理を行った。電解処理の条件は実施例１と同様であり、この電解処理を施してアルミニウム製のワイヤの表面に陽極酸化被膜を形成するとともに、この陽極酸化被膜に銅を析出させた。
【００５０】
実施例５
実施例５として実施例１と同様の処理装置を用い、また母材本体としてアルミニウムから形成された薄い箔を用い、硫酸１５０ｇ／リットルの硫酸浴に硝酸銀５ｇ／リットルを添加した電解液を用いて電解処理を行った。電解処理の条件は実施例１と同様であり、この電解処理を施してアルミニウム箔の表面に陽極酸化被膜を形成するとともに、この陽極酸化被膜に銀を析出させた。
【００５１】
実施例６
実施例６として実施例１と同様の処理装置を用い、また母材本体としてアルミニウムを混入したアルミニウム入り繊維を用い、硫酸２００／リットルの硫酸浴に硝酸銀５ｇ／リットルを添加した電解液を用いて電解処理を行った。電解処理の条件は実施例１と同様であり、この電解処理を施してアルミニウム入り繊維の表面に陽極酸化被膜を形成するとともに、この陽極酸化被膜に銀を析出させた。
【００５２】
実施例７
実施例７として純銅のワイヤ（太さφ１．６ｍｍ、長さ３００ｍｍ）を用い、一般の銀メッキ用電解浴を用いて電解処理を行い、その表面に厚さ１０μｍの銀メッキ層を形成した。
【００５３】
比較例１
比較例１として実施例１と同様の処理装置を用い、また母材本体として実施例１と同様のアルミニウム製のワイヤを用い、硫酸２００ｇ／リットルの硫酸浴を用いて電解処理を行った。電解処理の条件は実施例１と同様であり、この電解処理を行ってアルミニウム製のワイヤの表面に陽極酸化被膜を形成した。
【００５４】
比較例２
比較例２として純銅のワイヤを用いた。ワイヤの大きさは実施例１のアルミニウム製の母材本体と同じ（太さφ１．６ｍｍ、長さ３００ｍｍ）であった。
【００５５】
脚の切断端部のかぶれ、痒みなどの抑制確認試験
実施例１〜７及び比較例１及び２のものをそれぞれ義足の装着ソケットの内周面に装着し、義足の装着ソケットのシリコンライナーと脚の切断端部の皮膚表面に密着させて使用したときの切断面のかぶれ、むれの発生状況と、幻肢痛（痛み、痒み）の発生状況とを調べた。脚の切断端部のかぶれ、むれの発生状況の結果は、表１に示す通りであり、また幻肢痛の発生状況の結果は、表２に示す通りであった。
【００５６】
【表１】
2005137801.tif 000003
【表２】
2005137801.tif 000004
表１の結果から理解されるように、実施例１〜６の炎症／臭い抑制部材を装着した義足ではいずれも３０日間使用しても足の切断端部の皮膚のかぶれ、むれは発生せず、実施例７では、使用から２２日目でかぶれ、群れが少し発生し、３０日目でかぶれなどが大きくなったしたが、比較例１では使用から７日目でかぶれ、むれが大きく発生し（７日目以降の使用を中止した）、また比較例２では使用から７日目でかぶれ、むれが少し発生し、１４日目でかぶれなどが大きくなった（１４日目以降の使用を中止した）。この結果から、比較例１及び２では皮膚のかぶれ、むれの発生をほとんど抑制することができないが、実施例７ではある程度皮膚の状態を改善することができ、また実施例１〜６では、いずれも、析出した銀、銅の抗菌作用により皮膚のかぶれ、むれの発生を充分に抑え、皮膚の状態を大幅に改善できることが確認できた。
【００５７】
また、幻肢痛の発生についても、表２の結果から理解されるように、実施例１〜６を装着した義足ではいずれも３０日間使用しても幻肢痛は発生せず、幻肢痛の発生を大幅に改善することができ、また実施例７では２２日目に幻肢痛が時々発生するようになり、幻肢痛の発生をある程度改善することが確認できたが、比較例１及び２については幻肢痛の発生の改善はほとんど見られなかった。
【産業上の利用可能性】
【００５８】
このような炎症／臭い抑制部材は抗菌作用を有する故に、使用することによって、雑菌の繁殖を抑えて清潔な状態にたもつことができ、皮膚に密着させて保持することによって皮膚のかぶれ、むれの発生を抑制することができ、また臭いの発生も抑制することができる。この炎症／臭い抑制部材は義手、義足に用いて装着者の皮膚のかぶれ、むれの発生を抑えるとともに、臭いの発生も抑えることができ、義手、義足を清潔に保って使用による不快感を解消することができる。また、この炎症／臭い抑制部材は靴にも使用することができ、靴本体内に配設することによって、靴本体内の臭いの発生を抑えることができる。このように炎症／臭い抑制部材は、ワイヤ状、プレート状などの各種形状に形成することによって、皮膚の炎症（かぶれ、むれ）を抑えるために、及び／又は臭いの発生を抑えるために各種物品に広く適用することができる。
【図面の簡単な説明】
【００５９】
【図１】本発明に従う表面処理方法の実施例を実施するための処理装置の一例を簡略的に示す簡略図である。
【図２】本発明に従う表面処理方法により形成した母材本体表面の部分拡大断面図である。
【図３】本発明に従う義体の一例としての義足を簡略的に示す断面図である。
【符号の説明】
【００６０】
２  電解槽
４，６  電極
１２，１４  母材本体
１６  直流電源
１８  交流電源
２２  陽極酸化被膜
２４  バリア層
２６  多硬質層
３０  析出金属
５２  義足
５４  装着ソケット
５６  足部
６４  炎症／臭い抑制部材
【図１】
2005137801.tif 000005
【図２】
2005137801.tif 000006
【図３】
2005137801.tif 000007